(57)【要約】  導電層のための耐熱体及び／又は基材として使用され得る電気工学薄層は、確立された方法において高い価格で且つ極めて遅く製造される。この問題は、グラファイトを含み、室温で形成され、且つ同じ意味において、室温で最終的な硬化プロセス中にレドックス反応によって金属が数分〜数秒以内にマイクロメートルスケールの金属層を形成する、レドックス反応的に蒸着されたベース層によって解決される。この方法で提供される二重層は、非常に可撓性であり、銅層へのはんだ付けを可能にし、且つ薄層発熱システムとして特に有利に使用され得る。
2018511698.tif 000002
【特許請求の範囲】
【請求項１】
領域にわたり分散液における電気導電性及び／又は半導電性の無機凝集物を提供し、且つ前記無機凝集物を硬化させて層を形成することにより、電気工学薄層を製造する室温方法において、
−  前記硬化が室温で行われ、及び
−  前記硬化が少なくとも１つの試薬と接触することによって促進される
ことを特徴とする、室温方法。
【請求項２】
ＰＶ層シーケンスが形成されることを特徴とする、請求項１に記載の方法。
【請求項３】
塗布される少なくとも１つのベース層が、少なくとも１つの鎖形成要素の凝集物を含む層であり、前記鎖形成要素が、ホウ素、アルミニウム、ガリウム、インジウム、炭素、ケイ素、ゲルマニウム、スズ、鉛、リン、ヒ素、アンチモン、硫黄、セレニウム、テルル、臭素、ヨウ素からなる群から選択されることを特徴とする、請求項１又は２に記載の方法。
【請求項４】
前記ベース層が主に水性分散液の形態で提供され、且つ付随する反応によって硬化されることを特徴とする、請求項１〜３のいずれか一項に記載の方法。
【請求項５】
前記ベース層が水性懸濁物の形態で提供され、反応性ｐＨに調整され、且つ塗布され、及び室温で少なくとも予備硬化を受けることを特徴とする、請求項１〜４のいずれか一項に記載の方法。
【請求項６】
前記ベース層が、煤、グラファイト、活性炭、タール、導電性ブラック、ファーネスブラック、カーボンブラック、ランプブラック、ＥＳＤブラックの少なくとも１種類の炭素多形体を含む水性炭素懸濁物の形態で提供され、反応性ｐＨに調整され、且つ酸化層又は還元層として硬化されることを特徴とする、先行する３つの請求項のいずれか一項に記載の方法。
【請求項７】
前記ｐＨが少なくとも１つの化合物の添加によって調整され、前記化合物が、水酸化ナトリウム溶液、水酸化カリウム溶液、水酸化カルシウム、水酸化バリウム、アンモニア、塩酸、硫酸、硝酸、過酸化水素、リン酸、アスコルビン酸、クエン酸、酒石酸、カルボン酸塩、カルボン酸、アミン、アミノ酸からなる群から選択されることを特徴とする、先行する４つの請求項のいずれか一項に記載の方法。
【請求項８】
前記層が、塗布前に、自由流動性の混合物又は溶液として、Ｌｉ、Ｎａ、Ｋ、Ｂｅ、Ｍｇ、Ｃａ、Ｓｒ、Ｂａ、Ｂ、Ａｌ、Ｇａ、Ｉｎ、Ｔｌ、Ｓｉ、Ｇｅ、Ｓｎ、Ｐｂ、Ａｓ、Ｓｂ、Ｓｅ、Ｔｅ、Ｔｉ、Ｚｒ、Ｃｒ、Ｍｎ、Ｆｅ、Ｃｏ、Ｎｉ、Ｃｕ、Ｚｎ、Ｈｇ、Ａｕ、Ａｇ、Ｐｔ、Ｐｄ、Ｃｄからなる群からの少なくとも１つの金属と混合され、適切なｐＨ設定で前記金属が少なくとも部分的に溶解されることを特徴とする、請求項１〜７のいずれか一項に記載の方法。
【請求項９】
使用される前記ベース層が自由流動性の混合物又は溶液の形態における層であり、前記層が薄層において塗布され、且つ少なくとも１つの手段によって補助されて付随する反応によって最終的に硬化され、前記少なくとも１つの手段が、ＵＶ曝露、ＣＯ２と接触させる工程、酸性ガスと接触させる工程、塩基性ガスと接触させる工程、酸化性ガスと接触させる工程、還元性ガスと接触させる工程、酸塩化物と接触させる工程、尿素溶液と接触させる工程、金属酸化物分散液と接触させる工程、金属カルボニルと接触させる工程、金属錯体と接触させる工程、金属化合物と接触させる工程、金属塩と接触させる工程、水と接触させる工程からなる群から選択されることを特徴とする、請求項１〜８のいずれか一項に記載の方法。
【請求項１０】
請求項１〜９のいずれか一項に記載の電気工学薄層、特にベース層を製造する室温方法であって、分散液における電気導電性及び／又は半導電性の無機凝集物が領域にわたり提供され、且つ硬化されて層を形成する、室温方法において、
−  前記硬化が室温で行われ、
−  前記硬化が少なくとも１つの試薬と接触することによって促進され、
−  塗布される前記少なくとも１つのベース層が、少なくとも１つの鎖形成要素の凝集物を含む層であり、前記鎖形成要素が炭素からなり、この場合、
−  非晶質炭素成分を有する少なくともマイクロスケールのグラファイトと、任意選択的に、煤、活性炭、タール、導電性ブラック、ファーネスブラック、カーボンブラック、ランプブラック、ＥＳＤブラックの４９％までの添加量とを含む、主に水性炭素懸濁物としての前記ベース層が、
−  塩基可溶性金属、好ましくはケイ素、アルミニウム、ガリウム、インジウム、マグネシウム、カルシウム、バリウム、鉄、コバルト、ニッケル、銅、亜鉛、より好ましくはケイ素、アルミニウム、及び鉄からなる群からの少なくとも１つの金属の、マイクロスケール粉末以下である少なくとも１つの金属粉末と混合され、
−  前記懸濁物が７を超える反応性ｐＨに調整され、及び還元性層として塗布され且つ予備硬化を受けて、少なくとも安定化周辺シェルを形成し、
−  薄層に塗布された前記懸濁物が少なくとも付随するＵＶ曝露によって硬化される
ことを特徴とする、室温方法。
【請求項１１】
分散液における無機凝集物が、室温において、導電性電気工学薄層の製造のために領域にわたり提供され、且つ硬化されて層を形成することを特徴とし、
−  金属又は金属化合物の分散液が、
−  還元性又は酸化性ベース層において提供され、
−  前記硬化が室温で行われ、
−  前記硬化が、前記少なくとも１つの金属化合物と接触させて前記金属又は金属酸化物を蒸着させることによって促進される
ことを特徴とする、請求項１〜１０のいずれか一項に記載の方法。
【請求項１２】
ベース層が、炭素、ケイ素、アルミニウム、及び鉄を含む塩基性還元性層の形態で提供されることを特徴とする、請求項１〜１１のいずれか一項に記載の方法。
【請求項１３】
使用される前記分散液が、銅層の堆積を伴う水性のわずかに酸性の銅溶液、好ましくは新たなわずかに酸性の硫酸銅溶液であることを特徴とする、請求項１〜１２のいずれか一項に記載の方法。
【請求項１４】
１００マイクロメートルまで、好ましくは０．５〜８０マイクロメートル、より好ましくは３±２．５マイクロメートルの厚さの金属層が５分以下以内、好ましくは１〜２分、より好ましくは３０秒以内に蒸着されることを特徴とする、先行する３つの請求項のいずれか一項に記載の方法。
【請求項１５】
１センチメートル当たり約１００オーム、好ましくは１センチメートル当たり０．５〜１０オーム、より好ましくは１センチメートル当たり２±１．５オームの導電率を有する、少なくとも０．５マイクロメートルの厚さの銅層が蒸着されることを特徴とする、請求項１〜１４のいずれか一項に記載の方法。
【請求項１６】
更なる電気工学層が前記銅層の上に蒸着又は形成されることを特徴とする、請求項１〜１５のいずれか一項に記載の方法。
【請求項１７】
カバー層が、ベース層の上の画定された領域に塗布及び硬化され、且つ次いで、金属層が、静的に曝露されている前記領域に電極層として形成されることを特徴とする、先行する６つの請求項のいずれか一項に記載の方法。
【請求項１８】
ベース層が準備手段において静電的に帯電され、好ましくはポリマー層との摩擦接触で静電的に帯電され、より好ましくはナイロンブラシロールとの摩擦接触で静電的に帯電されることを特徴とする、請求項１〜１７のいずれか一項に記載の方法。
【請求項１９】
印刷機で行われることを特徴とする、先行する８つの請求項のいずれか一項に記載の方法。
【請求項２０】
請求項１〜１９のいずれか一項により得られる電気工学薄層シーケンスの使用において、前記電気工学薄層シーケンスが、はんだ付け可能な金属層、集積回路の導電体層、回路の抵抗層、半導体層、抵抗センサー、容量センサー、湿度センサー、フォトレジスト、ガスを酸化／還元するためのセンサー、コンデンサー、強誘電体活性層、ダイオード、薄層抵抗ヒーター、トランジスター、電界効果トランジスター、バイポーラトランジスター、定量光電池、太陽電池層シーケンス、タッチセンサーとして使用可能であることを特徴とする、使用。
【請求項２１】
請求項１〜２０のいずれか一項により得られる、電気工学二重層、好ましくは薄層ヒーターであって、任意選択的な担体の上に硬化された塩基性還元性ベース層を有し、
−  グラファイトの形態における炭素、並びに任意選択的に４９％までの更なる炭素多形体及び／又は炭素生成物と、
−  ケイ素、ホウ素、アルミニウム、リン、マグネシウム、カルシウム、亜鉛などの典型的な不純物を４％有する、純度９６％の少なくとも部分的に溶解された鉄及び／又はアルミニウムと、
−  硬化された水ガラスと、
−  金属ケイ酸塩と、
好ましくは銅からなる、その上に還元的に蒸着された金属層と
を含み、この場合、
−  前記金属層が１センチメートル当たり２．５±２．４７５オームの金属導電率を有し、及び任意選択的に、好ましくは銅層の場合、
−  前記二重層が好ましくは２．７±１ボルトの領域におけるダイオードツェナー電圧を有し、
−  前記二重層が好ましくは４０±３９．９８マイクロファラッドの領域における容量を有し、より好ましくは、前記二重層にわたる抵抗の２５％までが純粋に容量性のものであり、且つ高周波でインピーダンスに寄与しない、電気工学二重層、好ましくは薄層ヒーター。
【発明の詳細な説明】
【技術分野】
【０００１】
本発明は、概して、電気工学薄層の分野に割り当てられ得る。この技術分野は、本発明者らが関与した独国特許出願公開第１０２０１５１０２８０１号明細書に合理的に定められる。既知の尺度、特徴、及び方法は、本出願及び本出願で引用された従来技術から得ることができる。
【０００２】
本発明は、電気工学薄層、特に電気工学層シーケンスを製造する方法に関し、これらは、導電体層として使用可能であり、且つ薄層ヒーターの接触に利用され得る。
【０００３】
これに関連して特許請求される主題は、薄層ヒーターの製造に関連して見出された。
【背景技術】
【０００４】
予備沈殿、拡散、及び乾燥により、水ガラス、グラファイト及び様々な塩の混合物として耐熱体を製造し得ることが独国特許出願公開第３９０４００Ａ号明細書より１９２１年以来知られている。これに対応して、独国特許出願公開第４１０３７５Ａ号明細書では、最終的に酸で表面調整される、このような層の物理的乾燥を教示している。これらの確立されたプロセスにおける欠点は、分散液を乾燥させるプロセスが純粋に物理的であり、従って非常に長い時間がかかることである。
【０００５】
代替として、独国特許出願公告第８３９３９６Ｂ号明細書では、石英ガラスシェルに発熱ワイヤーを封入して、それにより耐久性のある熱放射体を得ることを教示している。この設計は、高い温度から非常に高い温度まで溶融することによる純粋石英ガラスのワイヤーの取り込みを不都合に必要とする。また、固相発熱体として密度の高いＳｉ−ＳｉＣ−Ｃ複合材料体を生成するために、独国特許出願公開第１４４６９７８Ａ号明細書で開示されるように、代替の複合材料体は高温を必要とする。また、独国特許出願公開第２６６６９３Ａ１号明細書に記載されるように、２つの電極間に緩い台（ｌｏｏｓｅ  ｂｅｄ）としてグラファイト及び更なる追加物を配置する代替の設計は、不都合なことに、適切な材料の対の大規模な配置を想定する。また、独国特許出願公告第１９６４７９３５Ｂ４号明細書は、電極間の厚い層において水ガラスとブレンドされた、グラファイト、炭素及び／又は炭素繊維の混合物の塗布を教示している。これも、電極が攻撃的な水ガラスによって攻撃される場合があり、従って十分な厚さで実行されなければならないという欠点を抱えている。前述のものとは対照的に、本発明は、薄膜のセクターに配置されるという点で異なる。
【０００６】
これに対応して、薄い発熱フィルムに関する独国特許出願公表第３６５０２７８Ｔ２号明細書は、比較するとはるかにより妥当である。しかしながら、再度、この文献は、不都合なことに、大量のエネルギーを必要とするポリマーフィルムの炭化を教示しており、これは、１８００℃での変換によって前述のフィルムをグラファイトのフィルムに変換することを必要とする。
【発明の概要】
【発明が解決しようとする課題】
【０００７】
従って、本発明の目的は、従来技術の欠点を克服し、且つ室温で大面積の組み立てを伴う工業的加工にもかかわらず、固体であり、安定であり、好ましくは発熱層として使用可能であり、それにもかかわらず、薄層の接触接続の電気工学的特性に関して十分な導電性を有して改質可能である薄層を提供することができる方法と、その方法による電気工学薄層とを提供することである。
【課題を解決するための手段】
【０００８】
この目的は、独立請求項の特徴に従って達成される。有利な実施形態は、従属請求項及び以下の記載から明らかであろう。
【０００９】
本発明は、領域にわたり分散液における電気導電性及び／又は半導電性の無機凝集物を提供し、且つその無機凝集物を硬化させて層を形成することにより、電気工学薄層を製造する室温方法において、硬化が室温で行われ、及び硬化が少なくとも１つの試薬と接触することによって促進されることを特徴とする、室温方法を提供する。
【００１０】
好ましい実施形態では、電気工学ベース層は、ここで、分散を介して領域にわたり提供され、且つ硬化されて層を与え、この方法では、非晶質炭素成分を有する少なくともマイクロスケールのグラファイトと、任意選択的に、煤、活性炭、タール、導電性ブラック、ファーネスブラック、カーボンブラック、ランプブラック、ＥＳＤブラックを含む関連する炭素多形体の４９重量％までの添加量とを含む、主に水性炭素懸濁物は、少なくともアルミニウム及び／又は鉄を含む塩基可溶性の工業用金属の、マイクロスケール以下である少なくとも１つの金属粉末と混合される。次いで、懸濁物が７を超える反応性ｐＨに調整され、及び金属が少なくとも部分的に溶解される。このようにして製造された還元層が塗布され、且つ予備硬化を受けて、少なくとも安定化周辺シェルを形成し、この場合、薄層に塗布された懸濁物は、少なくとも付随するＵＶ曝露によって硬化される。
【００１１】
その後、導電電気工学薄層の好ましい製造において、金属、好ましくは銅の低い硫酸含有量を有する新たな分散液が還元性ベース層に提供され、及び完全な硬化が室温で行われ、この硬化は、マイクロメーターの範囲の金属層の蒸着で５分以内に還元蒸着によって促進される。
【００１２】
有利には、こうして製造された電気工学薄層シーケンスは、はんだ付け可能な印刷可能である金属層として、より好ましくは薄層ヒーターとして使用され得る。
【００１３】
より好ましくは、確立されたはんだ付けプロセスによる二重層の接触は、有用及び／又は必要な接触及び／又は回路の適用を可能にし、これは、非常に低いコストで複数の電気工学薄層製品を可能にする。本発明は、フィルム又は紙の上で柔軟に支持された二重層において１平方メートル当たり１〜１０ユーロの範囲の生産コストで、有利な二重層の組合せにおいて価値をもたらす相当な可能性を提供する。
【００１４】
本発明及び有利な特徴の説明
本発明は、領域にわたり分散液における電気導電性及び／又は半導電性の無機凝集物を提供し、且つその無機凝集物を硬化させて層を形成することにより、電気工学薄層を製造する室温方法において、
−  硬化が室温で行われ、及び
−  硬化が少なくとも１つの試薬と接触することによって促進される
ことを特徴とする、室温方法を提供する。
【００１５】
この方法は、好ましくは、ＰＶ層シーケンスが形成されることを特徴とする。
【００１６】
この方法は、好ましくは、塗布される少なくとも１つのベース層が、少なくとも１つの鎖形成要素の凝集物を含む層であり、鎖形成要素が、ホウ素、アルミニウム、ガリウム、インジウム、炭素、ケイ素、ゲルマニウム、スズ、鉛、リン、ヒ素、アンチモン、硫黄、セレニウム、テルル、臭素、ヨウ素からなる群から選択される。
【００１７】
この方法は、好ましくは、ベース層が主に水性懸濁物の形態で提供され、且つ付随する反応によって硬化されることを特徴とする。
【００１８】
この方法は、好ましくは、ベース層が水性懸濁物の形態で提供され、反応性ｐＨに調整され、且つ塗布され、及び室温で少なくとも予備硬化を受けることを特徴とする。
【００１９】
この方法は、好ましくは、ベース層が、煤、グラファイト、活性炭、タール、導電性ブラック、ファーネスブラック、カーボンブラック、ランプブラック、ＥＳＤブラックの少なくとも１種類の炭素多形体を含む水性炭素懸濁物の形態で提供され、反応性ｐＨに調整され、且つ酸化層又は還元層として硬化されることを特徴とする。
【００２０】
この方法は、好ましくは、ｐＨが少なくとも１つの化合物の添加によって調整され、化合物が、水酸化ナトリウム溶液、水酸化カリウム溶液、水酸化カルシウム、水酸化バリウム、アンモニア、塩酸、硫酸、硝酸、過酸化水素、リン酸、アスコルビン酸、クエン酸、酒石酸、カルボン酸塩、カルボン酸、アミン、アミノ酸からなる群から選択されることを特徴とする。
【００２１】
この方法は、好ましくは、層が、塗布前に、自由流動性の混合物又は溶液として、Ｌｉ、Ｎａ、Ｋ、Ｂｅ、Ｍｇ、Ｃａ、Ｓｒ、Ｂａ、Ｂ、Ａｌ、Ｇａ、Ｉｎ、Ｔｌ、Ｓｉ、Ｇｅ、Ｓｎ、Ｐｂ、Ａｓ、Ｓｂ、Ｓｅ、Ｔｅ、Ｔｉ、Ｚｒ、Ｃｒ、Ｍｎ、Ｆｅ、Ｃｏ、Ｎｉ、Ｃｕ、Ｚｎ、Ｈｇ、Ａｕ、Ａｇ、Ｐｔ、Ｐｄ、Ｃｄからなる群からの少なくとも１つの金属と混合され、適切なｐＨ設定で金属が少なくとも部分的に溶解されることを特徴とする。
【００２２】
この方法は、好ましくは、使用されるベース層が自由流動性の混合物又は溶液の形態における層であり、その層が薄層において塗布され、且つ少なくとも１つの手段によって補助されて付随する反応によって最終的に硬化され、前記少なくとも１つの手段が、ＵＶ曝露、ＣＯ２と接触させる工程、酸性ガスと接触させる工程、塩基性ガスと接触させる工程、酸化性ガスと接触させる工程、還元性ガスと接触させる工程、酸塩化物と接触させる工程、尿素溶液と接触させる工程、金属酸化物分散液と接触させる工程、金属カルボニルと接触させる工程、金属錯体と接触させる工程、金属化合物と接触させる工程、金属塩と接触させる工程、水と接触させる工程からなる群から選択されることを特徴とする。
【００２３】
電気工学薄層、特にベース層を製造する室温方法であって、分散液における電気導電性及び／又は半導電性の無機凝集物が領域にわたり提供され、且つ硬化されて層を形成する、室温方法において、
−  硬化が室温で行われ、
−  硬化が少なくとも１つの試薬と接触することによって促進され、
−  塗布される少なくとも１つのベース層が、少なくとも１つの鎖形成要素の凝集物を含む層であり、鎖形成要素が炭素からなり、この場合、
−  非晶質炭素成分を有する少なくともマイクロスケールのグラファイトと、任意選択的に、煤、活性炭、タール、導電性ブラック、ファーネスブラック、カーボンブラック、ランプブラック、ＥＳＤブラックの４９％までの添加量とを含む、主に水性炭素懸濁物としてのベース層が、
−  塩基可溶性金属の、好ましくはケイ素、アルミニウム、ガリウム、インジウム、マグネシウム、カルシウム、バリウム、鉄、コバルト、ニッケル、銅、亜鉛、より好ましくはケイ素、アルミニウム、及び鉄からなる群からの少なくとも１つの金属の、マイクロスケール粉末以下である少なくとも１つの金属粉末と混合され、
−  懸濁物が７を超える反応性ｐＨに調整され、及び還元性層として塗布され且つ予備硬化を受けて、少なくとも安定化周辺シェルを形成し、
−  薄層に塗布された懸濁物が少なくとも付随するＵＶ曝露によって硬化させる
ことを特徴とする、室温方法が好ましい。
【００２４】
この方法は、好ましくは、分散液における無機凝集物が、室温において、導電性電気工学薄層の製造のために領域にわたり提供され、且つ硬化されて層を形成し、
−  金属又は金属化合物の分散液が、
−  還元性又は酸化性ベース層において提供され、
−  硬化が室温で行われ、
−  硬化が、少なくとも１つの金属化合物と接触させて金属又は金属酸化物を蒸着させることによって促進される
ことを特徴とする。
【００２５】
この方法は、好ましくは、ベース層が、炭素、ケイ素、アルミニウム、及び鉄を含む塩基性還元性層の形態で提供されることを特徴とする。
【００２６】
この方法は、好ましくは、使用される分散液が、銅層の堆積を伴う水性のわずかに酸性の銅溶液、好ましくは新たなわずかに酸性の硫酸銅溶液であることを特徴とする。
【００２７】
この方法は、好ましくは、１００マイクロメートルまで、好ましくは０．５〜８０マイクロメートル、より好ましくは３±２．５マイクロメートルの厚さの金属層が５分以下以内、好ましくは１〜２分、より好ましくは３０秒以内に蒸着されることを特徴とする。
【００２８】
この方法は、好ましくは、１センチメートル当たり約１００オーム、好ましくは１センチメートル当たり０．５〜１０オーム、より好ましくは１センチメートル当たり２±１．５オームの導電率を有する、少なくとも０．５マイクロメートルの厚さの銅層が蒸着されることを特徴とする。
【００２９】
この方法は、好ましくは、更なる電気工学層が銅層の上に蒸着又は形成されることを特徴とする。
【００３０】
この方法は、好ましくは、カバー層が、ベース層の上の画定された領域に塗布及び硬化され、且つ次いで、金属層が、静的に曝露されている領域に電極層として形成されることを特徴とする。
【００３１】
この方法は、好ましくは、ベース層が準備手段において静電的に帯電され、好ましくはポリマー層との摩擦接触で静電的に帯電され、より好ましくはナイロンブラシロールとの摩擦接触で静電的に帯電されることを特徴とする。
【００３２】
この方法は、好ましくは、方法が印刷機で行われることを特徴とする。
【００３３】
本発明の方法によって得られる電気工学薄層シーケンスの使用が好ましく、この場合、この電気工学薄層シーケンスが、はんだ付け可能な金属層、集積回路の導電体層、回路の抵抗層、半導体層、抵抗センサー、容量センサー、湿度センサー、フォトレジスト、ガスを酸化／還元するためのセンサー、コンデンサー、強誘電体活性層、ダイオード、薄層抵抗ヒーター、トランジスター、電界効果トランジスター、バイポーラトランジスター、定量光電池、太陽電池層シーケンス、タッチセンサーとして使用可能である。
【００３４】
薄層シーケンスは、好ましくは、本発明の方法により電気工学二重層、好ましくは薄層ヒーターとして得られ、これは、任意選択的な担体の上に硬化された塩基性還元性ベース層を有し、
−  グラファイトの形態における炭素、及び任意選択的に４９％までの更なる炭素多形体及び／又は炭素生成物と、
−  ケイ素、ホウ素、アルミニウム、リン、マグネシウム、カルシウム、亜鉛などの典型的な不純物を４％有する、純度９６％の少なくとも部分的に溶解された鉄及び／又はアルミニウムと、
−  硬化された水ガラスと、
−  金属ケイ酸塩と、
好ましくは銅からなる、その上に還元的に蒸着された金属層と
を含み、この場合、
−  金属層が１センチメートル当たり２．５±２．４７５オームの金属導電率を有し、及び任意選択的に、好ましくは銅層の場合、
−  二重層が好ましくは２．７±１ボルトの領域におけるダイオードツェナー電圧を有し、
−  二重層が好ましくは４０±３９．９８マイクロファラッドの領域における容量を有し、より好ましくは、二重層にわたる抵抗の２５％までが純粋に容量性のものであり、且つ高周波でインピーダンスに寄与しない。
【図面の簡単な説明】
【００３５】
【図１】予備的に還元的に蒸着され、少なくとも部分的に硬化されたベース層の上面図で示される有利な実施形態である。
【図２】濃色の領域における金属層の形成を防止する被覆層の上面図で示される有利な実施形態である。
【発明を実施するための形態】
【００３６】
有利な実施形態では、水性グラファイト分散液が提供された。この分散液において、マイクロスケールのグラファイトは、非晶グラファイト、活性炭、導電性ブラック、煤、油残渣／煤成分及び／又はタール成分を有する潤滑グラファイトなどの更なる炭素生成物の４９％までの割合を含んだ。工業用アルミニウムと工業用鉄とのマイクロスケールの金属粉末混合物を約５０重量％で水性グラファイト分散液に混合した。ｐＨを、金属粉末の部分溶解を伴って１２〜１４まで調整し、反応混合物を冷却した撹拌システムで均質化し、任意選択的に、シリカとの流動性に関して調整し、図１に示されるように、所定の領域におけるロール又はスクリーンシステムによって可撓性の紙シートに印刷し、任意選択的に、ＵＶ暴露を用いて１０秒以内で少なくとも部分的に予備硬化を受けさせた。引張り特性、流動性及び均質性を、乳化剤、消泡剤、チキソトロープ剤、塩基性緩衝剤系、シロキサンコポリマーを有する接着促進剤、特に過重合したシロキサンコポリマーなどの改質剤及び助剤を介して調整することができる。
【００３７】
得られたベース層は、純粋なグラファイトの場合、１センチメートル当たりメガオーム〜テラオームの範囲の導電率を有し、任意選択的に、導電性金属酸化物及び／又は確立された電解質との組合せにおける導電性ブラックの添加は、数桁の大きさでキロオームの範囲まで導電率を低下させることができる。ＡＣ又はＤＣ発熱層としての計画的な使用によれば、抵抗は、極めて高いレベル（ＡＣの場合）で、或いは低いレベル（ＤＣの場合）で設定され得る。それぞれの場合において、還元性及び塩基性にされた層は、金属導電層のベース層として有利に使用できることが判明している。図２による被覆層の塗布後、図２の白色で輪郭を描かれた領域では、新たに生成された低い硫酸濃度の銅溶液と接触させることにより、数秒〜数分以内で数マイクロメートルの厚さの高導電性金属層を生成することが可能である。球状凝集物の形態において得られた銅層は、３０秒〜数分後にマイクロメートルの厚さを有し、ベース層に確実且つ永続的に付着し、１センチメートル当たり０．０５〜５オームの導電率を有する。更なる接触及び／又は回路は、従来のはんだ結合により、最終的に乾燥及び濯がれた銅層に適用され得る。本発明者らは、新たな還元層が急速銅めっきの合理的な説明であり得ると仮定しており、グラファイトにより、還元状態は、固体溶液に保存され、最終的な硬化中に銅めっきを能動的且つ効果的に促進することができる。従って、マイクロメーターの範囲における銅層は、数秒内で生成され得、或いはこれは代替の化学方法では１時間当たりのマイクロメーターの蒸着速度のみによって可能である。
【産業上の利用可能性】
【００３８】
導電体層における耐熱体及び／又は基材として使用可能な電気工学薄層は、確立した方法において高い価格で且つ極めて遅く製造される。
【００３９】
この問題は、室温で形成され、室温で最終的な硬化中にレドックス反応により、対応する方法で金属が数分又は数秒以内にマイクロメートルスケールで金属層を形成する、レドックス反応的に蒸着されたグラファイト含有ベース層によって解決される。
【００４０】
このようにして得ることができる二重層は、非常に可撓性であり、銅層へのはんだ付けを可能にし、且つ薄層ヒーターとして特に有利に使用され得る。
【図１】
2018511698.tif 000003
【図２】
2018511698.tif 000004
【国際調査報告】
2018511698.tif 000005
2018511698.tif 000006
2018511698.tif 000007
2018511698.tif 000008